(57)【要約】      （修正有）【課題】背景印刷を行うことなく、バーコード等の読み取り特性に優れた感熱記録体を提供する。【解決手段】感熱記録体１は、基材２上に、感熱記録層３とトップコート層５とが積層されている。感熱記録層３は中空粒子６を含有し、ＪＩＳＰ８１４９に準拠して測定された不透明度が２０％以上である。【選択図】図１
2019166747.tif 000002
【特許請求の範囲】
【請求項１】
基材上に、少なくとも感熱記録層とトップコート層とが積層される感熱記録体であって、
前記感熱記録層が中空粒子を含有し、
ＪＩＳ  Ｐ８１４９に準拠して測定された不透明度が２０％以上であることを特徴とする感熱記録体。
【請求項２】
ＪＩＳ‐Ｋ７１３６：２０００に準拠して測定されたヘイズ値が７０％以上であることを特徴とする請求項１に記載の感熱記録体。
【請求項３】
前記中空粒子が、アクリル樹脂により形成されていることを特徴とする請求項１または請求項２に記載の感熱記録体。
【請求項４】
前記感熱記録層と前記トップコート層との間に中間層を備えることを特徴とする請求項１〜請求項３のいずれか１項に記載の感熱記録体。
【発明の詳細な説明】
【技術分野】
【０００１】
本発明は、感熱記録体に関し、更に詳しくは、バーコード等の読み取り特性に優れた感熱記録体に関する。
【背景技術】
【０００２】
感熱記録体は、サーマルヘッド等の加熱によって化学反応により発色し、記録画像が得られるものであり、ファクシミリや自動券売機、科学計測機の記録用媒体としてだけではなく、小売店等のＰＯＳシステムの感熱記録ラベルなどとして広範な用途に使用されている（例えば、特許文献１参照）。
【０００３】
また、被包装品が見える包装材でありながら、印字も可能であるため、透明性の高い感熱記録体が包装材等に用いられている。そして、このような透明性の高い感熱記録体を用いることにより、別段のラベル等が不要となるため、利便性が向上する（例えば、特許文献２参照）。
【先行技術文献】
【特許文献】
【０００４】
【特許文献１】特開２００２−３６２０２７号公報
【特許文献２】国際公開第２０１５／０１２３８６号
【発明の概要】
【発明が解決しようとする課題】
【０００５】
ここで、透明性の高い感熱記録体を用いる場合において、バーコード等の読み取り特性を向上させるために、印刷等により基材に対して着色を行う場合がある。特に、バーコードやＱＲコード（登録商標）等は、背景が透明の場合にリーダーによる読み取りが困難になる場合があるため、背景を白に印刷することが多い。
【０００６】
しかし、このような背景印刷のみを目的として、新たに印刷工程を設けることは、感熱記録体の製造工程が煩雑になるとともに、コストアップになるという問題があった。
【０００７】
また、食品衛生上、被包装品と接触する裏面側への印刷が問題となる場合、印刷を行うこと自体が困難であった。
【０００８】
そこで、本発明は、上述の問題に鑑みてなされたものであり、背景印刷を行うことなく、バーコード等の読み取り特性に優れた感熱記録体を提供することを目的とする。
【課題を解決するための手段】
【０００９】
上記目的を達成するために、第１の発明では、基材上に、少なくとも感熱記録層とトップコート層とが積層される感熱記録体を前提とし、感熱記録層が中空粒子を含有し、ＪＩＳ  Ｐ８１４９に準拠して測定された不透明度が２０％以上であることを特徴とする。
【００１０】
上記構成によると、背景印刷を行うことなく、バーコード等の読み取り特性に優れた感熱記録体を提供することができる。
【００１１】
また、第２の発明では、第１の発明において、ＪＩＳ‐Ｋ７１３６：２０００に準拠して測定されたヘイズ値が７０％以上に設定されている。
【００１２】
上記構成によると、バーコード等の読み取り特性の低下を確実に防止することができる。
【００１３】
また、第３の発明では、第１又は第２の発明において、中空粒子が、アクリル樹脂により構成されている。
【００１４】
上記構成によると、光散乱効果により不透明性を付与することで、バーコードの読み取りが可能になり、かつ低エネルギー側の感度を向上させることができる。また、サーマルヘッドによる熱により溶融するため、印字品質の低下を防止することができる。
【００１５】
また、第４の発明では、第１〜第３のいずれか１つの発明において、感熱記録層とトップコート層との間に中間層を備える。
【００１６】
上記構成によると、水や油に対するバリアー性を有する感熱記録体を提供することができる。
【発明の効果】
【００１７】
本発明によれば、背景印刷を行うことなく、バーコード等の読み取り特性に優れた感熱記録体を提供することができる。
【図面の簡単な説明】
【００１８】
【図１】図１は、本実施形態の感熱記録体を説明するための断面図である。
【発明を実施するための形態】
【００１９】
以下、本発明の実施形態を図面に基づいて詳細に説明する。なお、本発明は、以下の各実施形態に限定されるものではない。
【００２０】
図１は、本実施形態の感熱記録体を説明するための断面図である。
【００２１】
図１に示すように、本実施形態の感熱記録体１は、シート状の基材２上に、加熱によって発色する感熱記録層３、中間層４、及び、トップコート層５が積層された構造となっている。
【００２２】
基材２としては、透明の合成樹脂フィルム、例えば、ポリプロピレンフィルム、ポリエチレンテレフタレートフィルム、ポリスチレンフィルム、ポリカーボネートフィルムなどを用いることができる。基材２の厚さは特に限定されないが、例えば、１０μｍ〜１００μｍ程度が塗工性及び透明性に優れ、好ましい。
【００２３】
感熱記録層３を形成する材料としては、加熱により発色する発色剤、顕色剤、結着剤、及び滑剤などを含む。
【００２４】
感熱記録層３の透明性を向上させるために、各材料は、粒子径の細かいものを使用することが好ましい。このように粒子径の細かい材料を使用することにより、粒子の乱反射を抑制することができる。
【００２５】
具体的には、発色剤であるロイコ染料としては、例えば、２−アニリン−３メチル−６−（Ｎ−メチル−Ｐ−トルイジノ）フルオランなどを挙げることができ、それらの粒子径は、０．１〜１．０μｍであることが好ましい。ここで、粒子径とは、マイクロトラックレーザー解析・散乱式粒度分析機による測定５０％平均粒子径をいう。
【００２６】
上記の顕色剤としては、例えば、３，３’−ジアリル−４，４’−ジヒドロキシジフェニルスルホンなどを挙げることができ、それらの粒子径は、０．１〜１．０μｍであることが好ましい。
【００２７】
上記の結着剤としては、例えば、スチレン−ブタジエン共重合体などを挙げることができる。
【００２８】
上記の滑剤としては、ポリエチレン、ステアリン酸亜鉛、パラフィンなどを挙げることができ、それらの粒子径は、０．５μｍ以下であることが好ましい。
【００２９】
なお、透明性を向上させるためには、パラフィンを含有させることが特に有効であり、このパラフィンは、感熱記録層３の発色温度未満、好ましくは８０℃未満、より好ましくは、５０℃未満の低融点のパラフィンであることが好ましい。
【００３０】
この低融点のパラフィンの粒子径は、上記のように０．５μｍ以下であることが好ましい。このパラフィンの含有量は、乾燥重量で、例えば、０．１〜１．０ｇ／ｍ２であることが好ましい。
【００３１】
このように低融点のパラフィンを含有させることにより、感熱記録層形成用の塗液を基材２上に塗布して乾燥する際に、パラフィンが溶融し、感熱記録層３を構成する粒子の表面の凹凸等の隙間に入り込んで隙間を埋めることになり、これによって、粒子表面の乱反射を抑制して透明性を向上させることができる。
【００３２】
水や油に対するバリアー性を有する中間層４は、主に、樹脂によって形成されている。この中間層４の樹脂としては、例えば、アクリル樹脂のエマルション、ポリビニルアルコール（ＰＶＡ）樹脂等の水溶性樹脂、ＳＢＲ樹脂などが挙げられる。
【００３３】
透明性を向上させるためには、上記樹脂は、水溶性部分を有する樹脂、例えば、親水性構造単位としてヒドロキシ基を有する樹脂であるポリビニルアルコール（ＰＶＡ）樹脂、あるいは、疎水性のコア粒子を水溶性のシェルポリマーでコーティングしたコアシェル構造の樹脂、例えば、コアシェル型アクリル樹脂などが好ましい。
【００３４】
水溶性のポリビニルアルコール（ＰＶＡ）やコアシェル型のアクリル樹脂は、成膜性が良好であり、感熱記録層３上に、中間層形成用の塗液を塗布して乾燥する際に、水溶性部分を有する樹脂が、感熱記録層３へ染み込んで平滑な中間層４が形成されるため、感熱記録層３での乱反射が抑制されて透明性が向上する。
【００３５】
コアシェル型の樹脂は、例えば、コアシェル型アクリル樹脂として、バリアスター（三井化学社製）の名称で市販されているものなどを使用することができる。
【００３６】
トップコート層５は、サーマルヘッドに対する感熱記録体１のマッチング性を向上させて、感熱記録層３の発色が順調に行われるようにするものであり、このトップコート層５は、結着剤中に充填剤、滑剤、架橋剤などを添加したものが用いられる。
【００３７】
結着剤である樹脂としては、例えば、アクリル樹脂などが挙げられる。滑剤としては、例えば、ポリエチレン、ステアリン酸亜鉛などが挙げられる。架橋剤としては、例えば、炭酸ジルコニウムなどが挙げられる。
【００３８】
充填剤としては、コロイダルシリカ、炭酸カルシウム、炭酸ジルコニウム、ポリメチルメタクリレート（ＰＭＭＡ）、ポリスチレン（ＰＳ）などが挙げられる。なお、これら充填剤の粒子径は、１．０μｍ以下であることが好ましい。透明性を向上させるためには、充填剤として、粒子径の小さいコロイダルシリカが好ましい。
【００３９】
ここで、本実施形態の感熱記録体１においては、図１に示すように、透明性を低下させて、バーコード等の読み取り特性を向上させるために、感熱記録層３が中空粒子６を含有する点に特徴がある。
【００４０】
この中空粒子としては、一般に使用されている公知の中空粒子を用いてもよく、この中空粒子の材料としては、例えば、アクリル樹脂（例えば、ポリアクリル酸エステル、ポリアクリロニトリル等）、ポリスチレン、ポリ塩化ビニル、ポリ塩化ビニリデン、ポリ酢酸ビニル、ポリブタジエン及びこれらの共重合体などの熱可塑性樹脂を用いることができる。
【００４１】
このうち、中空粒子の材料として、アクリル樹脂を使用することが好ましい。アクリル樹脂を使用することにより、光散乱効果により不透明性を付与することで、バーコードの読み取りが可能になり、かつ低エネルギー側の感度を向上させることができる。また、サーマルヘッドによる熱により溶融するため、印字品質の低下を防止することができる。
【００４２】
そして、感熱記録層形成用の塗液を、基材２上に塗布する際に、このような中空粒子を含有する感熱記録層形成用の塗液を基材２上の一部（即ち、バーコード等の印刷を行う部分）２ａにのみ塗布して感熱記録層３を形成するとともに、基材上の他の部分（即ち、透明性が要求される部分）２ｂに、例えば、上記中空粒子の代わりにカオリン、炭酸カルシウム等の一般的な充填剤を含有する感熱記録層形成用の塗液を塗布して、透明性に優れる他の感熱記録層７を形成することにより、被包装体を確認できる透明性を損なうことなく、バーコード等の読み取り特性に優れた感熱記録体１を製造することが可能になる。
【００４３】
また、中空粒子は、加熱時に中空粒子自身が溶解して透明となるため、中空粒子が、感熱発色した黒色を遮蔽することがない。従って、印字濃度の低下（即ち、黒色発色させたい部分の黒さが減少して、灰色気味になる）とうい不都合を生じることなく、バーコード等の読み取り特性に優れた感熱記録体１を製造することが可能になる。
【００４４】
なお、本実施形態の感熱記録体１においては、後述する実施例に記載のごとく、バーコードの読み取り特性を向上させるためには、ＪＩＳ  Ｐ８１４９に準拠して測定される不透明度が２０％以上であることが必要である。
【００４５】
また、感熱記録体１のヘイズ値が７０％以上であることが好ましい。これは、ヘイズ値が７０％未満の場合は、全透過光に対する拡散光の割合が小さく、感熱記録体１の透明度が高くなり過ぎるため、バーコード等の読み取り特性が低下するという不都合が生じる場合があるためである。
【００４６】
なお、ここで言う「ヘイズ値」とは、ＪＩＳ‐Ｋ７１３６：２０００に準拠して測定されるヘイズ値のことを言う。
【実施例】
【００４７】
以下に、本発明を実施例に基づいて説明する。なお、本発明は、これらの実施例に限定されるものではなく、これらの実施例を本発明の趣旨に基づいて変形、変更することが可能であり、それらを発明の範囲から除外するものではない。
【００４８】
（実施例１）
（感熱記録体の作製）
＜感熱記録層＞
表１に示す感熱記録層形成用の塗液を調製し、調製した感熱記録層形成用の塗液を基材である厚さ４０μｍのＯＰＰ（２軸延伸ポリプロピレン）フィルム上に、塗布量が、乾燥重量で４．０ｇ／ｍ２となるように塗布した後、乾燥を行うことにより、基材上に厚さが４．０μｍの感熱記録層を形成した。なお、表１において、各配合剤料の数値は、乾燥時における重量比率を示している。
【００４９】
また、配合材料として、ロイコ染料は、粒子径が０．５μｍの２−アニリン−３メチル−６−（Ｎ−メチル−Ｐ−トルイジノ）フルオランを使用し、顕色剤は、粒子径が０．４μｍの３，３’−ジアリル−４，４’−ジヒドロキシジフェニルスルホンを使用し、結着剤（バインダ）は、ガラス転移温度Ｔｇが「−３℃」のＳＢＲを使用した。また、滑剤は、融点が１００℃で粒子径が０．６μｍのポリエチレン（ＰＥ）、融点が６６℃で粒子径が０．３μｍのパラフィン、及び融点が４６℃で粒子径が０．２μｍのパラフィンを使用した。また、中空粒子は、アクリル樹脂からなる粒子（ダウケミカル製、商品名：ＵＬＴＲＡ  Ｅ、粒径：０．４μｍ、中空率：４５％）を使用した。
【００５０】
＜中間層＞
コアシェル型アクリル樹脂を使用した中間層形成用の塗液を調製し、調製した中間層形成用の塗液を上述の感熱記録層上に塗布量が、乾燥重量で２．０ｇ／ｍ２となるように塗布した後、乾燥を行うことにより、感熱記録層上に厚さが２．０μｍの中間層を形成した。
【００５１】
＜トップコート層＞
表１に示すトップコート層形成用の塗液を調製し、調製したトップコート層形成用の塗液を上述の中間層上に、塗布量が、乾燥重量で１．５ｇ／ｍ２となるように塗布した後、乾燥を行うことにより、中間層上に厚さが１．５μｍのトップコート層を形成した。
【００５２】
なお、結着剤（バインダ）として、アクリル樹脂を使用し、滑剤として、ポリエチレン（ＰＥ）、ステアリン酸亜鉛（Ｓｔ−Ｚｎ）を使用した。また、充填剤として、粒子径が数ｎｍのコロイダルシリカと粒子径が数十ｎｍのコロイダルシリカを使用し、架橋剤として、炭酸ジルコニウムを使用した。
【００５３】
以上の方法により、本実施例の感熱記録体を作製した。
【００５４】
【表１】
2019166747.tif 000003
【００５５】
（不透明度の測定）
反射率計（東京電色（株）製、商品名：ＴＣ−６ＤＳ／Ａ型）を使用して、得られた感熱記録体の不透明度を、上記ＪＩＳ  Ｐ８１４９に準拠して測定した。以上の結果を表２に示す。
【００５６】
（ヘイズ値の測定）
ヘーズメーター（日本電色（株）製、商品名：ＮＤＨ７０００）を使用して、得られた感熱記録体のヘイズ値を、ＪＩＳ−Ｋ７１３６：２０００に準拠して測定した。以上の結果を表２に示す。
【００５７】
（レジ試験）
作製した感熱記録体の基材側の表面に、バーコードを印字し、ＪＩＳ  Ｋ５６００に規格された隠蔽率試験紙（黒地）上に載置した。
【００５８】
次に、レジスター（東芝テック（株）製、商品名：ＭＡ−１９５５）を用いて、バーコードの読み取りを２０回試み、読み取りができた割合（即ち、実際にバーコードが読み取れた回数／２０回×１００）［％］を算出した。以上の結果を表２に示す。
（動的感度評価）
作製した感熱記録紙に対して、市販の感熱プリンタ（株式会社イシダ；ＢＰ４３００）を用い、印字速度５０ｍｍ／ｓｅｃ、印加電圧２４.０Ｖ、ヘッド抵抗値１５３３Ω、パルス幅０.１５７〜０.３５４ｍｓに設定し、印字エネルギー０.０７７ｍＪ／ｄｏｔ、０.１０４ｍＪ／ｄｏｔ、及び０．１７１ｍＪ／ｄｏｔの条件でそれぞれ印字を行い、各印字エネルギー条件における印字濃度を、分光光度計（Ｘ−ｒｉｔｅ社製、商品名：  ｅＸａｃｔ）を用いて測定した。以上の結果を表２に示す。
【００５９】
（実施例２）
中空粒子として、アクリル樹脂からなる粒子（ダウケミカル製、商品名：ＵＬＴＲＡ  Ｅ、粒径：０．４μｍ、中空率：４５％）の代わりに、アクリル樹脂からなる中空粒子（ダウケミカル製、商品名：ＨＰ−１０５５、粒径：１μｍ、中空率：５５％）を使用したこと以外は、上述の実施例１と同様にして感熱記録体を作製した。
【００６０】
次いで、上述の実施例１と同様にして、不透明度の測定、ヘイズ値の測定、レジ試験、及び動的感度評価を行った。以上の結果を表２に示す。
【００６１】
（実施例３）
中空粒子として、アクリル樹脂からなる粒子（ダウケミカル製、商品名：ＵＬＴＲＡ  Ｅ、粒径：０．４μｍ、中空率：４５％）の代わりに、アクリル樹脂からなる中空粒子（ダウケミカル製、商品名：ＨＰ−１０５５、粒径：１μｍ、中空率：５５％）を使用し、配合量を２０重量％に変更したこと以外は、上述の実施例１と同様にして感熱記録体を作製した。
【００６２】
次いで、上述の実施例１と同様にして、不透明度の測定、ヘイズ値の測定、レジ試験、及び動的感度評価を行った。以上の結果を表２に示す。
【００６３】
（実施例４）
中空粒子として、アクリル樹脂からなる粒子（ダウケミカル製、商品名：ＵＬＴＲＡ  Ｅ、粒径：０．４μｍ、中空率：４５％）の代わりに、アクリル樹脂からなる中空粒子（ダウケミカル製、商品名：ＨＰ−１０５５、粒径：１μｍ、中空率：５５％、配合量：５重量％）を使用し、更に充填剤であるカオリン（Ｋａｍｉｎ製、商品名：ＨＹＤＲＡＧＬＯＳＳ９０、粒径：０．４０μｍ、配合量：５重量％）を使用したこと以外は、上述の実施例１と同様にして感熱記録体を作製した。
【００６４】
次いで、上述の実施例１と同様にして、不透明度の測定、ヘイズ値の測定、レジ試験、及び動的感度評価を行った。以上の結果を表２に示す。
【００６５】
（実施例５）
中空粒子として、アクリル樹脂からなる粒子（ダウケミカル製、商品名：ＵＬＴＲＡ  Ｅ、粒径：０．４μｍ、中空率：４５％）の代わりに、アクリル樹脂からなる中空粒子（ダウケミカル製、商品名：ＨＰ−１０５５、粒径：１μｍ、中空率：５５％、配合量：７．５重量％）を使用し、更に充填剤であるカオリン（Ｋａｍｉｎ製、商品名：ＨＹＤＲＡＧＬＯＳＳ９０、粒径：０．４０μｍ、配合量：２．５重量％）を使用したこと以外は、上述の実施例１と同様にして感熱記録体を作製した。
【００６６】
次いで、上述の実施例１と同様にして、不透明度の測定、ヘイズ値の測定、レジ試験、及び動的感度評価を行った。以上の結果を表２に示す。
【００６７】
（比較例１）
中空粒子であるアクリル樹脂からなる粒子（ダウケミカル製、商品名：ＵＬＴＲＡ  Ｅ、粒径：０．４μｍ、中空率：４５％）の代わりに、充填剤であるカオリン（Ｋａｍｉｎ製、商品名：ＨＹＤＲＡＧＬＯＳＳ９０、粒径：０．４μｍ）を使用したこと以外は、上述の実施例１と同様にして感熱記録体を作製した。
【００６８】
次いで、上述の実施例１と同様にして、不透明度の測定、ヘイズ値の測定、レジ試験、及び動的感度評価を行った。以上の結果を表３に示す。
【００６９】
（比較例２）
中空粒子であるアクリル樹脂からなる粒子（ダウケミカル製、商品名：ＵＬＴＲＡ  Ｅ、粒径：０．４μｍ、中空率：４５％）の代わりに、充填剤であるシリカ粒子（日本触媒（株）製、商品名：ＫＥ−０５０Ｗ、粒径：０．５μｍ）を使用したこと以外は、上述の実施例１と同様にして感熱記録体を作製した。
【００７０】
次いで、上述の実施例１と同様にして、不透明度の測定、ヘイズ値の測定、レジ試験、及び動的感度評価を行った。以上の結果を表３に示す。
【００７１】
（比較例３）
中空粒子として、アクリル樹脂からなる粒子（ダウケミカル製、商品名：ＵＬＴＲＡ  Ｅ、粒径：０．４μｍ、中空率：４５％）の代わりに、アクリル樹脂からなる中空粒子（ダウケミカル製、商品名：ＨＰ−１０５５、粒径：１μｍ、中空率：５５％、配合量：２．５重量％）を使用し、更に充填剤であるカオリン（Ｋａｍｉｎ製、商品名：ＨＹＤＲＡＧＬＯＳＳ９０、粒径：０．４０μｍ、配合量：７．５重量％）を使用したこと以外は、上述の実施例１と同様にして感熱記録体を作製した。
【００７２】
次いで、上述の実施例１と同様にして、不透明度の測定、ヘイズ値の測定、レジ試験、及び動的感度評価を行った。以上の結果を表３に示す。
【００７３】
（比較例４）
中空粒子であるアクリル樹脂からなる粒子（ダウケミカル製、商品名：ＵＬＴＲＡ  Ｅ、粒径：０．４μｍ、中空率：４５％）の代わりに、充填剤（中実粒子）であるポリメタクリル酸メチル樹脂（サイデン化学（株）製、商品名：ＰＧ−５、粒径：２μｍ）を使用したこと以外は、上述の実施例１と同様にして感熱記録体を作製した。
【００７４】
次いで、上述の実施例１と同様にして、不透明度の測定、ヘイズ値の測定、レジ試験、及び動的感度評価を行った。以上の結果を表３に示す。
【００７５】
（比較例５）
中空粒子であるアクリル樹脂からなる粒子（ダウケミカル製、商品名：ＵＬＴＲＡ  Ｅ、粒径：０．４μｍ、中空率：４５％）の代わりに、充填剤（中実粒子）であるポリスチレン樹脂（三井化学（株）製、商品名：１１０Ｍ、粒径：０．８μｍ）を使用したこと以外は、上述の実施例１と同様にして感熱記録体を作製した。
【００７６】
次いで、上述の実施例１と同様にして、不透明度の測定、ヘイズ値の測定、レジ試験、及び動的感度評価を行った。以上の結果を表３に示す。
【００７７】
（比較例６）
中空粒子であるアクリル樹脂からなる粒子（ダウケミカル製、商品名：ＵＬＴＲＡ  Ｅ、粒径：０．４μｍ、中空率：４５％）の代わりに、充填剤であるシリカ粒子（日本触媒（株）製、商品名：ＫＥ−０５０Ｗ、粒径：０．５μｍ、配合量：２０重量％）を使用したこと以外は、上述の実施例１と同様にして感熱記録体を作製した。
【００７８】
次いで、上述の実施例１と同様にして、不透明度の測定、ヘイズ値の測定、レジ試験、及び動的感度評価を行った。以上の結果を表３に示す。
【００７９】
（比較例７）
中空粒子であるアクリル樹脂からなる粒子（ダウケミカル製、商品名：ＵＬＴＲＡ  Ｅ、粒径：０．４μｍ、中空率：４５％）の代わりに、充填剤である酸化チタン粒子（テイカ（株）製、商品名：ＪＲ６００Ａ、粒径：０．３μｍ）を使用したこと以外は、上述の実施例１と同様にして感熱記録体を作製した。
【００８０】
次いで、上述の実施例１と同様にして、不透明度の測定、ヘイズ値の測定、レジ試験、及び動的感度評価を行った。以上の結果を表３に示す。
【００８１】
（比較例８）
中空粒子であるアクリル樹脂からなる粒子（ダウケミカル製、商品名：ＵＬＴＲＡ  Ｅ、粒径：０．４μｍ、中空率：４５％）の代わりに、充填剤である酸化チタン粒子（テイカ（株）製、商品名：ＪＲ６００Ａ、粒径：０．３μｍ、配合量：２０重量％）を使用したこと以外は、上述の実施例１と同様にして感熱記録体を作製した。
【００８２】
次いで、上述の実施例１と同様にして、不透明度の測定、ヘイズ値の測定、レジ試験、及び動的感度評価を行った。以上の結果を表３に示す。
【００８３】
【表２】
2019166747.tif 000004
【００８４】
【表３】
2019166747.tif 000005
【００８５】
表２に示すように、感熱記録層が中空粒子を含有し、不透明度が２０％以上である実施例１〜５の感熱記録紙（中空粒子の含有量が５〜２０重量％）は、バーコードの読み取り特性に非常に優れていることが分かる。一方、感熱記録層がカオリン、またはシリカ粒子を含有するが、中空粒子を含有しない比較例１〜２の感熱記録紙においては、バーコードが全く読み取れていないことが分かる。
【００８６】
また、不透明度が２０％未満（１８．４）である比較例３の感熱記録紙は、バーコードが全く読み取れていないことが分かる。
【００８７】
また、中実粒子を含有する比較例４〜５においては、バーコードが全く読み取れていないことが分かる。これは、中実粒子は、中空粒子と異なり、中実であるため熱溶解しにくく、結果として、溶解による透明化が起こらなかったためであると考えられる。また、中実粒子は、中空粒子に比し、光散乱効果が乏しいため、バーコードを判読できるようなコントラストを得ることができなかったためであると考えられる。
【００８８】
また、表２〜３に示すように、実施例１〜５の感熱記録紙は、比較例１〜８に比し、動的感度特性が高く、印字特性に優れていることが分かる。これは、上述のごとく、中空粒子は、加熱時に中空粒子自身が溶解して透明となるため、中空粒子が、感熱発色した黒色を遮蔽することがないためであると考えられる。
【００８９】
一方、シリカ粒子を２０重量％含有する比較例６においては、バーコードの読み取りは可能であるが、動的感度特性が低く（特に低エネルギー側の動的感度特性が低く）、印字特性に乏しいことが分かる。
【００９０】
また、酸化チタン粒子を含有する比較例７〜８においては、バーコードの読み取りは可能であるが、動的感度特性が低く、印字特性に乏しいことが分かる。これは、酸化チタンは、中空粒子と異なり、加熱により変化しない（即ち、加熱により溶解して透明にならない）ため、配合量が多い（即ち、１０重量％以上配合する）と、感熱発色した黒色を酸化チタンの白色により遮蔽してしまい、結果として、印字濃度が低下した（即ち、黒色発色させたい部分の黒さが減少して、灰色気味になった）ためであると考えられる。
【産業上の利用可能性】
【００９１】
以上に説明したように、本発明は、バーコード等が印字される感熱記録体に、特に有用である。
【符号の説明】
【００９２】
１    感熱記録体
２    基材
３    感熱記録層
４    中間層
５    トップコート層
６    中空粒子
７    他の感熱記録層
【図１】
2019166747.tif 000006